(57)【要約】  ゼオライト膜構造体（１０）は、支持体（２０）とゼオライト膜（３０）と保護膜（４０）を備える。ゼオライト膜（３０）は、支持体（２０）の表面（２０Ｓ）上に形成される。保護膜（４０）は、ゼオライト膜（３０）の表面（３０Ｓ）上に形成される。保護膜（４０）は、有機無機ハイブリッドシリカ又は炭素によって構成される。
2016158582.tif 000002
【特許請求の範囲】
【請求項１】
支持体と、
前記支持体の表面上に形成されるゼオライト膜と、
前記ゼオライト膜の表面上に形成され、有機無機ハイブリッドシリカ又は炭素によって構成される保護膜と、
を備えるゼオライト膜構造体。
【請求項２】
前記保護膜の平均厚みは、１７２ｎｍ以下である、
請求項１に記載のゼオライト膜構造体。
【請求項３】
前記保護膜の平均厚みは、４４ｎｍ以上である、
請求項１又は２に記載のゼオライト膜構造体。
【請求項４】
前記ゼオライト膜の前記表面における表面粗さＲａは、１．７４μｍ以下である、
請求項１乃至３のいずれかに記載のゼオライト膜構造体。
【請求項５】
前記支持体の前記表面における表面粗さＲａは、２．１３μｍ以下である、
請求項４に記載のゼオライト膜構造体。
【請求項６】
前記ゼオライト膜の前記表面における表面粗さＲａは、０．２８μｍ以上である、
請求項１乃至５のいずれかに記載のゼオライト膜構造体。
【請求項７】
前記支持体の前記表面における表面粗さＲａは、０．２９μｍ以上である、
請求項６に記載のゼオライト膜構造体。
【発明の詳細な説明】
【技術分野】
【０００１】
本発明は、ゼオライト膜を備えるゼオライト膜構造体に関する。
【背景技術】
【０００２】
支持体上に形成されたゼオライト膜を備えるセラミックフィルタは、高分子膜と比較して機械的強度に優れているため、液体混合物や気体混合物から所望の成分を分離又は濃縮するのに好適である（例えば、特許文献１を参照）。
【先行技術文献】
【特許文献】
【０００３】
【特許文献１】国際公開第２０１３／０５４７９４号明細書
【発明の概要】
【発明が解決しようとする課題】
【０００４】
しかしながら、ゼオライト膜の耐久性向上には余地が残されている。【０００５】
本発明は、上述の状況に鑑みてなされたものであり、耐久性を向上可能なゼオライト膜構造体を提供することを目的とする。
【課題を解決するための手段】
【０００６】
本発明に係るゼオライト膜構造体は、支持体とゼオライト膜と保護膜を備える。ゼオライト膜は、支持体の表面上に形成される。保護膜は、ゼオライト膜の表面上に形成される。保護膜は、有機無機ハイブリッドシリカ又は炭素によって構成される。
【発明の効果】
【０００７】
本発明によれば、耐久性を向上可能なゼオライト膜構造体を提供することができる。
【図面の簡単な説明】
【０００８】
【図１】ゼオライト膜構造体の断面図
【発明を実施するための形態】
【０００９】
以下、図面を参照しながら、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきものである。又、図面相互間においても互いの寸法の関係や比率が異なる部分が含まれていることは勿論である。
【００１０】
（分離膜構造体１０の構成）
図１は、分離膜構造体１０の構成を示す断面図である。分離膜構造体１０は、支持体２０とゼオライト膜３０と保護膜４０とを備える。
【００１１】
支持体２０は、ゼオライト膜３０を支持する。支持体２０は、ゼオライト膜３０を膜状に形成（結晶化、塗布、あるいは析出）できるような化学的安定性を有する。支持体２０は、分離対象である混合流体をゼオライト膜３０に供給できるような形状であればよい。支持体２０の形状としては、例えばハニカム状、モノリス状、平板状、管状、円筒状、円柱状、及び角柱状などが挙げられる。
【００１２】
本実施形態において、支持体２０は、基体２１と中間層２２と表層２３を有している。
【００１３】
基体２１は、多孔質材料によって構成される。多孔質材料としては、例えば、セラミックス焼結体、金属、有機高分子、ガラス、或いはカーボンなどを用いることができる。セラミックス焼結体としては、アルミナ、シリカ、ムライト、ジルコニア、チタニア、イットリア、窒化ケイ素、炭化ケイ素などが挙げられる。金属としては、アルミニウム、鉄、ブロンズ、銀、ステンレスなどが挙げられる。有機高分子としては、ポリエチレン、ポリプロピレン、ポリテトラフルオロエチレン、ポリスルホン、ポリイミドなどが挙げられる。
【００１４】
基体２１は、無機結合材を含んでいてもよい。無機結合材としては、チタニア、ムライト、易焼結性アルミナ、シリカ、ガラスフリット、粘土鉱物、易焼結性コージェライトのうち少なくとも一つを用いることができる。
【００１５】
基体２１の平均細孔径は、例えば５μｍ〜２５μｍとすることができる。基体２１の平均細孔径は、水銀ポロシメーターによって測定できる。基体２１の気孔率は、例えば２５％〜５０％とすることができる。基体２１を構成する多孔質材料の平均粒径は、例えば５μｍ〜１００μｍとすることができる。基体２１の平均粒径は、ＳＥＭ（走査型電子顕微鏡）を用いた断面微構造観察によって測定される３０個の測定対象粒子の最大直径を算術平均した値である。
【００１６】
中間層２２は、基体２１の表面２１Ｓ上に形成される。中間層２２は、基体２１に用いることのできる上記多孔質材料によって構成できる。中間層２２の平均細孔径は、基体２１の平均細孔径より小さくてもよく、例えば０．００５μｍ〜２μｍとすることができる。中間層２２の平均細孔径は、パームポロメーターによって測定できる。中間層２２の気孔率は、例えば２０％〜６０％とすることができる。中間層２２の平均厚みは、例えば３０μｍ〜３００μｍとすることができる。
【００１７】
表層２３は、中間層２２の表面２２Ｓ上に形成される。表層２３は、基体２１に用いることのできる上記多孔質材料によって構成できる。表層２３の平均細孔径は、中間層２２の平均細孔径より小さくてもよく、例えば０．００１μｍ〜０．５μｍとすることができる。表層２３の平均細孔径は、パームポロメーターによって測定できる。表層２３の気孔率は、例えば２０％〜６０％とすることができる。表層２３の平均厚みは、例えば１μｍ〜５０μｍとすることができる。
【００１８】
表層２３は、ゼオライト膜３０に接触する表面２３Ｓを有する。表面２３Ｓは、支持体２０の最表面である。表面２３Ｓの表面粗さＲａは、２．１３μｍ以下であることが好ましい。表面２３Ｓの表面粗さＲａは、０．２９μｍ以上であることが好ましい。表面２３Ｓの表面粗さＲａは、ＳＥＭによって取得される２５μｍ長の断面曲線からＪＩＳ  Ｂ  ０６０１に準拠した方法で測定できる。
【００１９】
ゼオライト膜３０は、表層２３の表面２３Ｓ上に形成される。ゼオライト膜３０が主成分として含有するゼオライトの骨格構造（型）は特に制限されるものではなく、例えばＭＦＩ、ＬＴＡ、ＣＨＡ、ＤＤＲ、ＭＯＲ、ＤＯＨ、ＦＡＵ、ＯＦＦ／ＥＲＩ、ＬＴＬ、ＦＥＲ、ＢＥＡ、ＢＥＣ、ＣＯＮ、ＭＳＥ、ＭＥＬ、ＭＴＷ、ＭＥＩ、ＭＷＷ、ＲＨＯ、ＢＯＧ、ＳＺＲ、ＥＭＴ、ＳＯＤ、ＡＥＩ、ＡＥＬ、ＡＥＮ、ＡＥＴ、ＡＦＮ、ＡＦＯ、ＡＦＲ、ＡＦＳ、ＡＦＴ、ＡＦＩ、ＡＦＸ、ＡＮＡ、ＣＡＮ、ＧＩＳ、ＧＭＥ、ＨＥＵ、ＪＢＷ、ＫＦＩ、ＬＡＵ、ＬＥＶ、ＭＡＺ、ＭＥＲ、ＭＦＳ、ＭＴＴ、ＰＨＩ、ＳＦＧ、ＴＵＮ、ＴＯＮ、ＵＦＩ、ＶＥＴ、ＶＦＩ、ＶＮＩ及びＶＳＶなどが挙げられる。特に、ゼオライトが結晶化しやすいＭＦＩ、ＤＤＲ、ＭＥＬ、ＢＥＡ、ＣＨＡ、ＭＯＲ、ＦＡＵ、ＬＴＡ、ＦＥＲ、ＳＯＤが好ましく、化学的安定性が高いＭＦＩ、ＤＤＲ、ＭＥＬ、ＢＥＡ、ＣＨＡが特に好ましい。
【００２０】
本実施形態において、組成物Ｘが物質Ｙを「主成分として含む」とは、組成物Ｘ全体のうち、物質Ｙが好ましくは６０重量％以上を占め、より好ましくは７０重量％以上を占め、さらに好ましくは９０重量％以上を占めることを意味する。
【００２１】
ゼオライト膜３０は、無機バインダ（シリカやアルミナなど）、有機バインダ（ポリマーなど）及びシリル化剤などを含有していてもよい。
【００２２】
ゼオライト膜３０におけるＳｉ／Ａｌ原子比は特に制限されないが、例えば１．５以上とすることができる。ゼオライト膜３０は、Ｓｉ／Ａｌ原子比が２００以上のハイシリカゼオライトによって構成されていてもよい。このようなハイシリカゼオライトは、実質的にアルミニウムをほとんどもしくは全く含んでおらず、耐食性が高く、膜欠陥が少ないという特性を有する。ゼオライト膜３０におけるＳｉ／Ａｌ原子比は、水熱合成に用いる反応溶液や反応条件を制御することによって調整できる。ゼオライト膜３０におけるＳｉ／Ａｌ原子比は、ＳＥＭ−ＥＤＸ（走査型電子顕微鏡−エネルギー分散型Ｘ線分光法）によって測定できる。
【００２３】
ゼオライト膜３０の平均厚みは特に制限されるものではないが、例えば０．１μｍ〜１０μｍとすることができる。ゼオライト膜３０を薄くすると透過量が増大する傾向がある。ゼオライト膜３０を厚くすると選択性や膜強度が向上する傾向がある。ゼオライト膜３０の厚みは水熱合成時間を制御することによって調整できる。
【００２４】
ゼオライト膜３０は細孔を有する。ゼオライト膜３０の平均細孔径は特に制限されるものではなく、分離対象である液体混合物や気体混合物に応じて決定すればよい。ゼオライト膜３０の平均細孔径は、例えば構造規定剤やテンプレートの種類やサイズを変更してゼオライトの骨格構造を特定することによって調整できる。ゼオライト膜３０の平均細孔径は、例えば０．２ｎｍ〜２．０ｎｍとすることができる。ゼオライト膜３０の平均細孔径には、長径と短径があってもよい。例えば、ＤＤＲ型ゼオライト膜の細孔の短径は０．３６ｎｍであり長径は０．４４ｎｍである。
【００２５】
ゼオライト膜３０は、保護膜４０に接触する表面３０Ｓを有する。表面３０Ｓの表面粗さＲａは、特に制限されるものではないが、１．７４μｍ以下であることが好ましい。これにより、後述する保護膜４０の剥離強度を向上させることができる。表面３０Ｓの表面粗さＲａは、０．２８μｍ以上であることが好ましい。これにより、ゼオライト膜３０と保護膜４０の密着性を向上させることができる。表面３０Ｓの表面粗さＲａは、ＳＥＭによって取得される２５μｍ長の断面曲線からＪＩＳ  Ｂ  ０６０１に準拠した方法で測定できる。
【００２６】
保護膜４０は、ゼオライト膜３０の表面３０Ｓ上に形成される。保護膜４０は、ゼオライト膜３０の表面３０Ｓを覆う。これにより、分離対象である液体混合物や気体混合物に含まれる水や水蒸気がゼオライト膜３０に直接接触しないようにすることができる。そのため、ゼオライト膜３０の一部が水や水蒸気に溶解して欠陥が生じることを抑制できる。
【００２７】
保護膜４０は、有機無機ハイブリッドシリカ材料又は炭素材料によって構成される。
【００２８】
有機無機ハイブリッドシリカ材料は、有機成分と無機成分が化学結合したもの、又は、有機成分と無機成分が混合状態のものである。有機無機ハイブリッドシリカ材料としては、シランカップリング剤、又はアルコキシシランを加水分解及び脱水縮合させたものを用いることができる。より具体的には、構造式（Ｃ２Ｈ５Ｏ）３ＳｉＣｎＨ２ｎＳｉ（Ｃ２Ｈ５Ｏ）３（ｎ≧１）のビストリエトキシシリル化合物を加水分解及び縮合させたものを用いることができる。この物質は、有機成分とシリコンを含む無機成分とが化学結合した状態にある。
【００２９】
炭素材料としては、周知の分離膜に用いられる材料を用いることができる。分離膜用の材料については、特開２００３−２８６０１８号公報に詳細が記載されている。
【００３０】
このような有機無機ハイブリッドシリカ材料や炭素材料は多孔質の耐水性材料である。そのため、分離対象である液体混合物や気体混合物に含まれる水や水蒸気によって保護膜４０自体に欠陥が生じることを抑制することもできる。
【００３１】
保護膜４０の平均厚みは、３０ｎｍ〜３００ｎｍとすることができる。保護膜４０の平均厚みは、１７２ｎｍ以下であることが好ましい。これにより、後述する乾燥及び焼成工程において保護膜４０やゼオライト膜３０にクラックが発生することを抑制できる。保護膜４０の平均厚みは、４４ｎｍ以上であることが好ましい。これにより、保護膜４０の耐久性をより向上させることができる。
【００３２】
本実施形態において、各膜の「平均厚み」とは、ＴＥＭ（Ｔｒａｎｓｍｉｓｓｉｏｎ  Ｅｌｅｃｔｒｏｎ  Ｍｉｃｒｏｓｃｏｐｅ）を用いた断面微構造観察によって測定される任意の１０箇所の厚みの算術平均値である。
【００３３】
（分離膜構造体の製造方法）
以下、分離膜構造体１０の製造方法について説明する。
【００３４】
まず、押出成形法、プレス成形法や鋳込み成形法などによって、所望の形状の基体２１の成形体を形成する。次に、基体２１の成形体を焼成（例えば、９００℃〜１４５０℃）して基体２１を形成する。
【００３５】
次に、所望の粒径のセラミックス原料を用いて調製した中間層用スラリーを基体２１の表面２１Ｓに成膜することによって中間層２２の成形体を形成する。次に、中間層２２の成形体を焼成（例えば、９００℃〜１４５０℃）して中間層２２を形成する。
【００３６】
次に、所望の粒径のセラミックス原料を用いて調製した表層用スラリーを中間層２２の表面２２Ｓに成膜することによって表層２３の成形体を形成する。次に、表層２３の成形体を焼成（例えば、９００℃〜１４５０℃）して表層２３を形成する。
【００３７】
次に、流下法やディップ法などによって、ゼオライト種結晶をアルコールに分散させた種付け用スラリーを表層２３の表面２３Ｓに塗布する。
【００３８】
次に、シリカ源、アルミナ源、アルカリ源及び水などを含む原料溶液が入った耐圧容器にゼオライト種結晶が付着した支持体２０を浸漬させる。原料溶液には有機テンプレートが含まれていてもよい。
【００３９】
次に、耐圧容器を乾燥器に入れ、１００〜２００℃で１〜２４０時間ほど加熱（水熱合成）することによって、ゼオライト種結晶を膜状に結晶成長させる。
【００４０】
次に、ゼオライト膜３０が形成された支持体２０を洗浄して、８０〜１００℃で乾燥させる。その後、原料溶液中に有機テンプレートが含まれていた場合には、支持体２０を電気炉に入れて大気中で加熱（４００〜８００℃、１〜２００時間）することによって有機テンプレートを燃焼除去する。
【００４１】
次に、ゼオライト膜３０の表面３０Ｓに保護膜４０を形成する。以下においては、保護膜４０として有機無機ハイブリッドシリカ膜を形成する手法について説明する。
【００４２】
まず、シランカップリング剤又はアルコキシシランの加水分解や脱水縮合などにより得られる有機無機ハイブリッドシリカをアルコールなどの溶媒に分解させてゾルを作製する。
【００４３】
次に、ゾルをゼオライト膜３０の表面３０Ｓに塗布した後、通風して乾燥させる。この際の風速は、５．０ｍ／ｓ以上１０ｍ／ｓ以下であることが好ましく、６．０ｍ／ｓ以上９．０ｍ／ｓ以下であることがより好ましい。これにより、常温で好適な乾燥を行うことができる。また、風温度は、１０℃以上８０℃以下であることが好ましい。これにより、膜面にクラックなどが発生することを抑えつつ迅速に乾燥させることができる。また、風露点は、送風温度より低いことが好ましく、例えば−７０℃以上７０℃以下とすることができる。露点温度を低下させるには、例えば吸着剤が強力に結合されたハニカム構造の除湿ロータで湿分を吸着させればよい。このように、ゾルを送風乾燥することによって、一様なゾルの塗膜を形成することができる。また、ゾルを自然乾燥する場合に比べて、塗膜厚の均一化、塗膜の迅速な乾燥、及び結露の抑制を図ることができる。
【００４４】
次に、還元雰囲気において３００℃〜３５０℃で乾燥したゾルを加熱して有機無機ハイブリッドシリカ膜を形成する。
【００４５】
（他の実施形態）
上記実施形態において、支持体２０は、基体２１と中間層２２と表層２３を有することとしたが、中間層２２と表層２３の一方又は両方を有していなくてもよい。
【００４６】
支持体２０が表層２３を有していない場合、ゼオライト膜３０は中間層２２の表面２２Ｓ上に形成される。この場合、表面２２Ｓの表面粗さＲａは、２．１３μｍ以下であることが好ましく、０．２９μｍ以上であることが好ましい。
【００４７】
支持体２０が中間層２２と表層２３の両方を有していない場合、ゼオライト膜３０は基体２１の表面２１Ｓ上に形成される。この場合、表面２１Ｓの表面粗さＲａは、２．１３μｍ以下であることが好ましく、０．２９μｍ以上であることが好ましい。
【００４８】
上記実施形態では、ゼオライト種結晶を用いてゼオライト膜３０を形成することとしたが、ゼオライト種結晶を用いずにゼオライト膜３０を形成してもよい。
【実施例】
【００４９】
以下、ゼオライト膜構造体の実施例について説明する。ただし、本発明は以下に説明する実施例に限定されるものではない。【００５０】
（サンプルＮｏ．１〜８、１３の作製）
以下のようにして、サンプルＮｏ．１に係るゼオライト膜構造体を作製した。【００５１】
まず、平均粒径５０μｍのアルミナ粒子１００質量部に対して無機結合材２０質量部を添加し、さらに、水、分散剤及び増粘剤を加えて混練することによって坏土を作製した。【００５２】
次に、坏土を押出成形することによって、複数の貫通孔が形成されたモノリス状の基体の成形体を形成した。そして、基体の成形体を焼成（１２５０℃、１時間）した。【００５３】
次に、平均粒径５０μｍのアルミナとチタニアにＰＶＡ（有機バインダ）を添加して中間層用スラリーを調製し、濾過法によって各貫通孔の内表面に中間層の成形体を形成した。そして、中間層の成形体を焼成（１２５０℃、２時間）して中間層を形成した。以上により支持体が完成した。【００５４】
次に、平均粒径０．３μｍ〜０．６μｍ（表１参照）のアルミナを用いて表層用スラリーを調製し、濾過法又は流下法（表１参照）によって各中間層の内表面に表層の成形体を形成した。濾過法を用いたサンプルでは、アルミナにＰＶＡ（有機バインダ）を添加して表層用スラリーを調製した。表層の表面粗さＲａを表１に示すように調整するために、添加するＰＶＡ（有機バインダ）の量をサンプルごとに調整した。流下法を用いたサンプルではアルミナにＰＶＡ（有機バインダ）を添加せずに表層用スラリーを調製した。この流下法の方が濾過法より表層が滑らかに形成される。表層の表面粗さＲａを表１に示すように調整するために、ボールミルによって表面層用スラリーを解こうする時間をサンプルごとに変更した。そして、表層の成形体を焼成して表層を形成した。【００５５】
次に、国際公開第２０１０／０９００４９Ａ１に記載の方法に基づいて作製したＤＤＲ型ゼオライト粉末を粉砕したものを核として用いてＤＤＲ型ゼオライト種結晶（以下、種結晶という。）を作製した。【００５６】
次に、種結晶を水に分散させた分散液をエタノール中に滴下しながら攪拌することによって種付け用スラリーを作製した。【００５７】
次に、縦置きにした支持体の上方に配置した広口ロートに種付け用スラリーを注ぎ、広口ロートの出口から流出する種付け用スラリーを支持体の各貫通孔に流し込んだ。そして、各貫通孔に室温の空気を通風して種付け用スラリーを乾燥させた。【００５８】
次に、シリカ分散液に１−アダマンタンアミンを溶解したエチレンジアミン溶液を加えて攪拌し、攪拌後の溶液にイオン交換水を加えて希釈して膜形成用原料溶液を調製した。【００５９】
次に、フッ素樹脂製内筒付きステンレス製耐圧容器に種結晶が付着した支持体を配置して、調合した膜形成用原料溶液を入れて加熱（水熱合成）した。これにより、支持体の貫通孔の内表面に１−アダマンタンアミンを含有するＤＤＲ型ゼオライト膜を形成した。【００６０】
次に、１−アダマンタンアミンを含有するＤＤＲ型ゼオライト膜が形成された支持体を加熱して１−アダマンタンアミンを燃焼除去した。【００６１】
次に、ＢＴＥＳＥ（ビストリエトキシシリル化合物：構造式（Ｃ２Ｈ５Ｏ）３ＳｉＣｎＨ２ｎＳｉ（Ｃ２Ｈ５Ｏ）３（ｎ≧１）：Ｇｅｌｅｓｔ社製）１１．３４ｇとエタノール２９．５３ｇとを、水温を３℃に保ちながら混合攪拌した（Ａ）。水３．０２ｇに硝酸０．５６ｇを添加した（Ｂ）。ＡにＢを滴下し、６０℃で３時間攪拌した（Ｃ）。Ｃにエタノールを加え、固形分０．１２質量％〜０．３６質量％（表１参照）となるよう調整して保護膜原料ゾルを得た。【００６２】
次に、種付け用スラリーの塗布工程と同じように、保護膜原料ゾルをＤＤＲ型ゼオライト膜の内側に流し込んだ。そして、各貫通孔に２３℃の空気（露点：−２１℃）を風速７．５ｍ／ｓで３０分間通風して保護膜原料ゾルを乾燥させた。【００６３】
次に、乾燥させた保護膜原料ゾルをＮ２雰囲気において３５０℃で１時間焼成することによって有機無機ハイブリッドシリカ膜を形成した。【００６４】
（サンプルＮｏ．９〜１２の作製）
まず、サンプルＮｏ．１〜８と同じ工程にて支持体とＤＤＲ型ゼオライト膜を作製した。【００６５】
次に、フェノール樹脂（ベルパールＳ８９９：エア・ウォーター社製）４．００ｇとエタノール１９６．００ｇとを混合攪拌した。そして、これにエタノールを加えて固形分０．１２質量％〜０．３６質量％（表１参照）となるよう調整して、保護膜原料ゾルを得た。【００６６】
次に、種付け用スラリーの塗布工程と同じように、保護膜原料ゾルをＤＤＲ型ゼオライト膜の内側に流し込んだ。そして、各貫通孔に２３℃の空気（露点：−２１℃）を風速７．５ｍ／ｓで３０分間通風して保護膜原料ゾルを乾燥させた。【００６７】
次に、乾燥させた保護膜原料ゾルをＮ２雰囲気において５００℃で１時間焼成することによって炭素膜を形成した。【００６８】
（サンプルＮｏ．１４の作製）
サンプルＮｏ．１〜８と同じ工程にて支持体及びＤＤＲ型ゼオライト膜を作製し、ＤＤＲ型ゼオライト膜を覆う保護膜は形成しなかった。【００６９】
（表層の表面粗さＲａの測定）
各サンプルについて、表層の表面の断面をＳＥＭで観察することによって、ＤＤＲ型ゼオライト膜と接触する表面の表面粗さＲａを２５μｍ長の断面曲線からＪＩＳ  Ｂ  ０６０１に準拠した方法で測定した。測定結果を表１に示す。【００７０】
（ＤＤＲ型ゼオライト分離膜の表面粗さＲａの測定）
各サンプルについて、ＤＤＲ型ゼオライト膜の表面の断面をＳＥＭで観察することによって、保護膜と接触する表面の表面粗さＲａを２５μｍ長の断面曲線からＪＩＳ  Ｂ  ０６０１に準拠した方法で測定した。測定結果を表１に示す。【００７１】
（保護膜の平均厚み）
サンプルＮｏ．１〜１３について、保護膜の断面をＴＥＭで観察することによって、任意の１０箇所の厚みの算術平均値を算出した。算出結果を表１に示す。【００７２】
（水透過量と分離係数の測定）
各サンプルについて、９０℃の水と酢酸の混合液（各液の重量比を９５：５とした。）をセル内に供給しながら、セルの透過側の圧力を５０ｔｏｒｒにした時に膜を透過する蒸気を液体Ｎ２トラップで回収した。【００７３】
５時間経過後に回収した透過液の組成を中和滴定にて分析することによって水透過量と酢酸濃度を算出し、（透過水濃度／透過酢酸濃度）／（供給水濃度／供給酢酸濃度）の式に基づいて分離係数（α５）を算出した。５時間経過後における水透過量と分離係数を表１に示す。【００７４】
また、５００時間経過後に回収した透過液の組成を中和滴定にて分析することによって水透過量と酢酸濃度を算出し、（透過水濃度／透過酢酸濃度）／（供給水濃度／供給酢酸濃度）の式に基づいて分離係数（α５００）を算出した。そして、５時間経過後における分離係数（α５）に対する５００時間経過後における分離係数（α５００）の維持率（α５００／α５）を算出した。５００時間経過後における分離係数の維持率を表１に示す。【００７５】
（保護膜の剥離強度）
サンプルＮｏ．１〜１３について、保護膜とゼオライト膜の密着力を測定するために、保護膜の剥離強度試験を行った。具体的には、スタッドプル剥離強度測定型の薄膜密着強度測定器（フォトテクニカ社製、商品名ロミュラス）を用いて評価した。【００７６】
【表１】
2016158582.tif 000003
【００７７】
表１に示すように、ゼオライト膜を保護膜によって覆ったサンプルＮｏ．１〜１３では、保護膜を形成しなかったサンプルＮｏ．１４に比べて分離係数の維持率（α５００／α５）を向上させることができた。従って、ゼオライト膜上に保護膜を形成することによってゼオライト膜構造体の耐久性を向上させられることが確認された。【００７８】
また、保護膜の平均厚みを１７２ｎｍ以下としたサンプルＮｏ．１〜７，９〜１１，１３では、保護膜の平均厚みが１７２ｎｍよりも大きなサンプルＮｏ．８，１２に比べて５時間経過後における分離係数（α５）を向上させることができた。これは、保護膜の厚みを抑えることにより、乾燥及び焼成工程における保護膜のクラックを抑制できたためである。【００７９】
また、保護膜の平均厚みを４４ｎｍ以上としたサンプルＮｏ．１〜６，８〜１３では、保護膜の平均厚みが４４ｎｍ未満のサンプルＮｏ．７に比べて分離係数の維持率（α５００／α５）を向上させることができた。これは、保護膜の厚みを十分確保することにより、長時間使用時における保護膜の剥がれを抑制できたためである。【００８０】
また、表層の表面粗さＲａを２．１３μｍ以下とすることによってゼオライト膜の表面粗さＲａを１．７４μｍ以下としたサンプルＮｏ．１〜１２では、ゼオライト膜の表面粗さＲａを１．９６μｍとしたサンプルＮｏ．１３に比べて剥離強度を向上させることができた。これは、表面粗さＲａを小さくすることで保護層の厚みが均一となり、保護層の残留応力を低減できたためである。
【産業上の利用可能性】
【００８１】
本発明によれば、ゼオライト膜構造体の耐久性を向上させることができるため、分離膜分野において有用である。
【符号の説明】
【００８２】
１０      ゼオライト膜構造体
２０      支持体
２１      基体
２２      中間層
２３      表層
３０      ゼオライト膜
４０      保護膜
【図１】
2016158582.tif 000004
【国際調査報告】
2016158582.tif 000005
2016158582.tif 000006
2016158582.tif 000007
2016158582.tif 000008